수직의 강유전체 전계 효과 트랜지스터 구성은 절연 코어(isolating core)를 포함한다. 전이 금속 칼코겐 화합물(transition metal dichalcogenide) 재료는 절연 코어를 둘러싸고 1 단일층(monolayer) 내지 7 단일층들의 측면 벽 두께를 갖는다. 강유전체 게이트 유전체 재료는 전이 금속 칼코겐 화합물 재료를 둘러싼다. 전도성 게이트 재료는 강유전체 게이트 유전체 재료를 둘러싼다. 전이 금속 칼코겐 화합물 재료는 전도성 게이트 재료의 높이에서 바깥쪽으로 및 높이에서 안쪽으로 연장된다. 전도성 컨택(conductive contact)은 a) 전도성 게이트 재료의 높이에서 안쪽에, 또는 b) 전도성 게이트 재료의 높이에서 바깥쪽에 있는 전이 금속 칼코겐 화합물 재료의 측면 외측벽(lateral outer sidewall)에 직접 맞닿는다. 다른 실시예들이 설명된다.
주어진 문장을 읽고 간략하게 요약해주세요.

문장: 
[ 발명의 명칭 ]
수직의 강유전체 전계 효과 트랜지스터 구성들, 한쌍의 수직의 강유전체 전계 효과 트랜지스터들, 강유전체 전계 효과 트랜지스터들의 수직 스트링들, 및 측면에서 대향하는 쌍들의 수직의 강유전체 전계 효과 트랜지스터들의 수직 스트링들을 포함하는 구성들 VERTICAL FERROELECTRIC FIELD EFFECT TRANSISTOR CONSTRUCTIONS, CONSTRUCTIONS COMPRISING A PAIR OF VERTICAL FERROELECTRIC FIELD EFFECT TRANSISTORS, VERTICAL STRINGS OF FERROELECTRIC FIELD EFFECT TRANSISTORS, AND VERTICAL STRINGS OF LATERALLY OPPOSING PAIRS OF VERTICAL FERROELECTRIC FIELD EFFECT TRANSISTORS
[ 기술분야 ]
본 출원에 개시된 실시예들은 수직의 강유전체 전계 효과 트랜지스터 구성들에 관한 것으로 한쌍의 수직의 강유전체 전계 효과 트랜지스터들, 강유전체 전계 효과 트랜지스터들의 수직 스트링들, 및 측면에서 대향하는 쌍들의 수직의 강유전체 전계 효과 트랜지스터들의 수직 스트링들을 포함하는 구성들에 관한 것이다. 
[ 배경기술 ]
메모리는 집적 회로의 일 유형이며, 컴퓨터 시스템들에서 데이터를 저장하기 위해 사용된다. 메모리는 개개의 메모리 셀들의 하나 이상의 어레이들로 제작될 수 있다. 메모리 셀들은 디지트 라인(digit line)들 (비트 라인들, 데이터 라인들, 감지 라인들, 또는 데이터/감지 라인들로 또한 지칭될 수 있는) 및 액세스 라인들 (워드 라인들로 또한 지칭될 수 있는)을 이용하여 기록될 수 있거나 판독될 수 있다. 디지트 라인들은 메모리 셀들을 어레이의 컬럼(column)들을 따라서 전도성으로 상호연결할 수 있고, 및 액세스 라인들은 메모리 셀들을 어레이의 로우(row)들을 따라서 전도성으로 상호연결할 수 있다. 각각의 메모리 셀은 디지트 라인 및 액세스 라인의 조합을 통하여 고유하게(uniquely) 어드레스될 수 있다.메모리 셀들은 휘발성 또는 비휘발성일 수 있다. 확장된 시간 기간들 동안에, 컴퓨터가 턴 오프 될 때를 포함하는 대부분의 경우에 비-휘발성 메모리 셀은 데이터를 저장할 수 있다. 휘발성 메모리는 소산시키고 따라서 많은 경우에 초당 여러번 리프레쉬(refresh)되거나/재기록되는 것을 필요로 한다. 특히, 메모리 셀들은 메모리를 적어도 2개의 상이한 선택가능 상태들로 유지하거나 저장하도록 구성된다. 이진 시스템에서, 상태들은 "0" 또는 "1"인 인 것로 간주된다. 다른 시스템들에서, 적어도 몇몇 개개의 메모리 셀들은 둘 이상의 레벨들 또는 상태들의 정보를 저장하도록 구성될 수 있다.전계 효과 트랜지스터(field effect transistor)는 메모리 셀에서 사용될 수 있는 일 유형의 전자 컴포넌트이다. 이들 트랜지스터들은 한쌍의 전도성 소스/드레인 영역들을 포함하되 그 사이에 반전도성 채널 영역을 갖는다. 전도성 게이트(conductive gate)는 인접한 채널 영역에 인접하고 얇은 게이트 유전체에 의해 채널 영역으로부터 분리된다. 게이트로의 적절한 전압의 인가는 전류가 채널 영역을 통하여 소스/드레인 영역들 중 하나로부터 다른 곳으로 흐르는 것을 허용한다. 전압이 게이트로부터 제거된 때, 전류 대부분은 채널 영역을 통하여 흐르는 것이 차단된다. 전계-효과 트랜지스터들은 추가 구조, 예를 들어 게이트 구성의 일부로서 가역적으로 프로그램 가능한 전하 스토리지 영역들을 또한 포함할 수 있다. 전계-효과 트랜지스터들 외에 트랜지스터들, 예를 들어 바이폴라 트랜지스터들이 추가적으로 또는 대안적으로 메모리 셀들에서 사용될 수 있다. 트랜지스터들은 많은 메모리의 유형들에서 사용될 수 있다. 더구나, 트랜지스터들은 메모리외 어레이들로 형성되고 사용될 수 있다.일 유형의 트랜지스터는 게이트 유전체가 강유전체(ferroelectric)인 강유전체 전계 효과 트랜지스터 (FeFET)이다. 프로그래밍 게이트 전압을 인가함으로써 정렬된 강유전체의 분극(polarization)이 선택된 동작 게이트 전압에 대하여 소스와 드레인 사이의 반전도성 채널의 전도성을 변경한다. 적절한 양의 프로그래밍 전압은 반도체 채널을 따라서의 분극을 지시한다. 이 강유전체의 분극은 채널에 근접한 양의 시트 전하(positive sheet charge) 및 게이트에 근접한 음의 시트 전하로 귀결된다. p형 반도체를 고려하면, 인터페이스에서 전자들의 축적이 이 강유전체 전하를 보상한다. 저 비저항 채널(low resistivity channel)이 그렇게 함으로써 생성된다. 분극을 그것의 다른 안정한 상태로 전환할 때, 강유전체 분극은 음의 시트 전하가 채널에 근접하고 게이트 유전체에 근접한 반전도성 채널내 전자들이 고갈되도록 정렬된다. 이는 고 비저항으로 이어진다. 강유전체 분극 상태에 의해 작동되는 고 및 저 전도도에 대한 선택은 프로그래밍 게이트 전압의 제거 후에 (적어도 얼마간) 잔존한다. 채널 상태는 강유전체 분극을 교란시키지 않는 작은 드레인 전압을 인가함으로써 판독될 수 있다.그러나, FeFET들은 제어 불가능하게 탈분극(depolarize)될 수 있고, 따라서 프로그램 상태를 상실할 수 있다. 더구나, 동작시에 신뢰성 문제들을 일으키는 강유전체 유전체 재료와 채널 사이에 전형적인 얇은 옥사이드간의 매우 고 전기장들이 존재할 수 있다.
[ 발명의 개요 ]

[ 도면의 간단한 설명 ]
도 1은 본 발명의 일 실시예에 따른 기판 단편(substrate fragment)의 도식적인 단면도이다.도 2은 도 1에서의 라인(2-2)을 따라 취해진 단면도이다.도 3은 도 1에서의 라인(3-3)을 따라 취해진 단면도이다.도 4는 도 1에서의 라인(4-4)을 따라 취해진 단면도이다.도 5 는 본 발명의 일 실시예에 따른 기판 단편의 도식적인 단면도이고, 도 1에 도시된 것의 대안이다.도 6 은 본 발명의 일 실시예에 따른 기판 단편의 도식적인 단면도이고, 도 1에 도시된 것의 대안이다.도 7는 도 6에서의 라인(7-7)을 따라 취해진 단면도이다.도 8은 도 6에서의 라인(8-8)을 따라 취해진 단면도이다.도 9은 도 6에서의 라인(9-9)을 따라 취해진 단면도이다.도 10은 본 발명의 일 실시예에 따른 기판 단편(substrate fragment)의 도식적인 단면도이다.도 11은 도 10에서의 라인(11-11)을 따라 취해진 단면도이다.도 12은 도 10에서의 라인(12-12)을 따라 취해진 단면도이다.도 13은 도 10에서의 라인(13-13)을 따라 취해진 단면도이다.도 14 은 본 발명의 일 실시예에 따른 기판 단편의 도식적인 단면도이고, 도 10에 도시된 것의 대안이다.도 15는 도 14에서의 라인(15-15)을 따라 취해진 단면도이다.도 16은 도 14에서의 라인(16-16)을 따라 취해진 단면도이다.도 17은 도 14에서의 라인(17-17)을 따라 취해진 단면도이다.도 18 은 본 발명의 일 실시예에 따른 기판 단편의 도식적인 단면도이고, 도 15에 도시된 것의 대안이다.
[ 발명을 실시하기 위한 구체적인 내용 ]
수직의 강유전체 전계 효과 트랜지스터 구성의 예시 실시예가 도면들 1-4를 참고로 하여 처음에 설명된다. 이 문서에서, 수평(horizontal)은 기판이 제조동안에 프로세스되는 주 표면을 따라서의 기본 방향(general direction)을 지칭하고, 및 수직(vertical)은 전체적으로 거기에 직교하는 방향이다. 더구나, 본 출원에서 사용되는 “수직(vertical)” 및 “수평(horizontal)”은 3 차원의 공간에 기판의 방위에 관계없이 서로에 대하여 전체적으로 수직하는 방향들이다. 추가적으로, “높이(elevational)” 및 “높이에서(elevationally)”는 회로부(circuitry)가 제조되어지는 베이스 기판(base substrate)에 대하여 수직 방향을 기준으로 한다.예시 기판 단편 (10)는 수직 강유전체 전계 효과 트랜지스터 구성 (14) (도 1)을 포함하는 그 위에 형성된 다양한 재료들을 갖는 유전체 재료 (12)를 포함한다. 예시 유전체 재료들 (12)는 도핑된 실리콘 디옥사이드, 도핑되지 않은 실리콘 디옥사이드, 및/또는 실리콘 나이트라이드이다. 집적 회로부의 다른 부분적으로 또는 전적으로 제조된 컴포넌트들은 재료 (12)의 일부로서 또는 높이에서 안쪽에 형성될 수 있는데 본 출원에 개시된 발명들에 밀접한 관계는 없다.본 출원에서 설명된 임의의 재료들 및/또는 구조들은 동종 또는 비-동종일 수 있는데, 그것과는 관계없이 위에 놓인 임의의 재료 위에 연속적이거나 또는 불연속적일 수 있다. 본 출원에서 사용되는, “상이한 조성물(different composition)”은 단지 예를 들어 만약 이런 재료들이 동종(homogenous)이 아니면 화학적으로 및/또는 물리적으로 다른 서로 직접 맞닿을 수 있는 두개의 언급된 재료들의 부분들을 요구한다. 만약 두개의 언급된 재료들이 서로에 직접 맞닿지 않으면, “상이한 조성물(different composition)”은 단지 예를 들어 만약 이런 재료들이 동종(homogenous)이 아니면 화학적으로 및/또는 물리적으로 다른 서로에 아주 근접한 두개 언급된 재료들의 부분들을 요구한다. 이 문서에서, 재료 또는 구조가 서로에 대하여 언급된 재료들 또는 구조들의 적어도 일부 물리적 터치 접촉이 있을 때 다른 것에 “직접 맞닿은(directly against)” 것이다. 그에 반해서, “직접”에 의해 선행되지 않는 "위(over)", "상에(on)", 및 "맞닿는(against)"는, “직접 맞닿은” 뿐만 아니라 구성 개재(intervening) 재료(들) 또는 구조(들)이 서로에 대하여 언급된 재료들 또는 구조들의 물리적 터치 접촉이 없게 하는 구성을 아우른다. 더구나, 다른 식으로 언급되지 않는한, 각각의 재료는 예제들로 원자 층 증착, 화학적 기상 증착, 물리적 기상 증착, 에피택셜 성장, 확산 도핑, 및 이온 주입과 함께 임의의 적절한 또는 아직 개발중인 기술을 이용하여 형성될 수 있다.기판 단편 (10)은 반도체 기판을 포함할 수 있다. 이 문서의 문맥상, 용어들 "반도체 기판" 또는 "반전도성 기판,"은 반전도성 웨이퍼(단독으로 또는 그 위에 다른 재료들을 포함하는 어셈블리들로), 및 반전도성 재료 층들(단독으로 또는 다른 재료들을 포함하는 어셈블리들로)과 같은 벌크 반전도성 재료들을 포함하지만, 이들에 제한되지 않는 반전도성 재료를 포함하는 임의의 구성을 의미하는 것으로 정의된다. 용어 "기판(substrate)"은 상술된 반전도성 기판들을 포함하지만, 이들에 제한되지 않는 임의의 지지 구조를 지칭한다.트랜지스터 구성 (14)은 절연 코어 (16) (즉, 전기적으로 절연)를 포함한다. 절연 코어 (16)의 재료는 예를 들어 재료 (12)의 조성물에 대하여 상기에서 설명된 임의의 재료들을 포함하는 유전체일 수 있다. 절연 코어 (16)의 재료는 반전도성 또는 전도성일 수 있고, 그리고 예를 들어 예를 들어 접지에서 또는 일부 다른 전위에서 유지되어지는 트랜지스터 구성 (14)위에 및/또는 아래에 (미도시) 회로부 컴포넌트들에 대하여 전기적으로 절연 기능을 제공할 수 있다.전이 금속 칼코겐 화합물(transition metal dichalcogenide) 재료 (18)는 절연 코어 (16)를 둘러싸고 1 단일층(monolayer) 내지 7 단일층들의 측면의(lateral) 벽 두께를 갖는다. 일 실시예에서, 전이 금속 칼코겐 화합물 재료 (18)는 측면 벽 두께(lateral wall thickness)에서 4 단일층들보다 크지 않고, 및 일 실시예에서 측면 벽 두께에서 2 단일층들보다 크지 않다. 예제 재료들은 MoS2, WS2, InS2, MoSe2, WSe2, 및 InSe2 중 하나 이상을 포함한다. 전이 금속 칼코겐 화합물 재료 (18)는 높이에서 최외측 단부 표면 (17) 및 높이에서 최내측 단부 표면 (19)를 갖는 것으로 간주될 수 있다.강유전체 게이트 유전체 재료 (20)는 전이 금속 칼코겐 화합물 재료 (18)을 둘러싼다. 일 실시예에서, 강유전체 게이트 유전체 재료 (20)는 1 나노미터 내지 30 나노미터들의 측면 벽 두께, 및 일 실시예에서 2 나노미터들 내지 10 나노미터들의 측면 벽 두께를 갖는다. 예시 재료들은 HfxSiyOz 및 HfxZryOz를 포함한다.절연 코어 (16), 전이 금속 칼코겐 화합물 재료 (18), 및 강유전체 게이트 유전체 재료 (20)는 수평 단면에서 원형인 개개의 둘레를 갖는 것으로 각각 도시된다. 다른 형상들이 사용될 수 있다.전도성 게이트 재료 (24)는 강유전체 게이트 유전체 재료 (20)을 둘러싼다. 예들은 하나 이상의 원소의 금속(들), 두개 이상의 원소의 금속들의 합금, 전도성 금속 화합물들, 및 전도성으로-도핑된 반전도성 재료를 포함한다. 전이 금속 칼코겐 화합물 재료 (18)는 전도성 게이트 재료 (24)의 높이에서 안쪽으로 및 높이에서 바깥쪽으로 연장된다. 일 실시예에서, 강유전체 게이트 유전체 재료 (20)는 전도성 게이트 재료 (24)의 높이에서 안쪽으로 및 높이에서 바깥쪽으로 연장된다. 유전체 재료 (26)가 전도성 게이트 재료 (24) 높이에서 위에 그리고 높이에서 아래에 있을 수 있다. 예제들은 재료 (12)의 조성물에 대하여 상기에서 설명된 임의의 재료들을 포함한다. 전이 금속 칼코겐 화합물 재료 (18)는 전도성 게이트 재료 (24)의 높이에서 안쪽에 측면 외측벽 (27) 및 전도성 게이트 재료 (24)의 높이에서 바깥쪽에 측면 외측벽 (29)을 갖는 것으로 간주될 수 있다.전도성 컨택(conductive contact)은 a) 전도성 게이트 재료의 높이에서 안쪽에, 또는 b) 전도성 게이트 재료의 높이에서 바깥쪽에 있는 전이 금속 칼코겐 화합물 재료의 측면 외측벽(lateral outer sidewall)에 직접 맞닿는다. 도면들 1, 3, 및 4는 이런 전도성 컨택 (28) 및 다른 이런 전도성 컨택 (30)을 도시한다. 전도성 컨택 (28)은 게이트 재료 (24)의 높이에서 안쪽에 있는 재료 (18)의 측면 외측벽 (27)에 직접 맞닿는다. 전도성 컨택 (30)은 게이트 재료 (24)의 높이에서 바깥쪽에 재료 (18)의 측면 외측벽 (29)에 직접 맞닿는다. 전도성 컨택의 전도성 재료는 전이 금속 칼코겐 화합물 재료의 것과 다른 상이한 조성물을 가진다. 이상적인 실시예들에서, 측벽 (27/29)에 직접 맞닿는 전도성 컨택의 재료는 원소 금속, 두개 이상의 원소 금속들의 합금, 및/또는 전도성 금속 화합물이다. 덜 이상적인 실시예에서, 측벽에 직접 맞닿는 전도성 컨택의 재료는 전도성으로-도핑된 반전도성 재료이다. 전도성 컨택 (28 및/또는 30)은 다른 회로부 컴포넌트들 (미도시)과 전도성 컨택(들)을 연결하기 위해 연장될 수 있거나 또는 전도성 라인 (도면들 1-4에 미도시)의 일부를 포함할 수 있다. 추가적으로 또는 대안적으로, 및 일 예로서, 전도성 컨택 (28 또는 30)는 복수개의 이런 트랜지스터들의 로우들 및 컬럼들을 가로질러 소스/드레인들을 상호연결하는 전도성 플레이트-유사(plate-like) 구조 (미도시)로 연결할 수 있다. 그럼에도 불구하고, 소스/드레인들은 트랜지스터 구성 (14)의 전도성 게이트 재료 (24) 위에 및/또는 아래에 있는 재료 (18)의 개별 부분들일 수 있다.도 1은 전도성 컨택이 측면에서 직접 맞닿은 전이 금속 칼코겐 화합물 재료의 최-근위 측면 외측벽인 단부 표면들 (17, 19) 중 하나에 직접 맞닿지 않는 대표적인 실시예를 도시한다. 대안적으로, 전도성 컨택들의 하나 또는 둘모두는 최-근위(most-proximate) 단부 표면에 직접 맞닿을 수 있다. 예를 들어, 도 5 는 전도성 컨택 (28)도 단부 표면 (19)에 직접 맞닿고 전도성 컨택 (30)도 또한 단부 표면 (17)에 직접 맞닿은 대안 실시예 기판 단편 (11)을 도시한다. 상기-설명된 실시예들에서 같은 번호들이 적절한 곳에 사용되고, 일부 구성 차이들은 상이한 번호들로 표시된다. 도 5 는 전도성 컨택들 (28 및 30) 둘 모두가 그것들의 개별 단부 표면들에 직접 맞닿는 실시예를 도시하지만, 이런 컨택들 중 하나는 둘 모두의 컨택들이 전이 금속 칼코겐 화합물 재료 (18)의 측벽들에 직접 맞닿는 소위-직접 맞닿을 수 있다. 일 실시예에서, 전도성 컨택이 직접 맞닿은 전이 금속 칼코겐 화합물 재료의 측벽-표면적(sidewall-surface)은 전도성 컨택이 직접 맞닿은 전이 금속 칼코겐 화합물 재료의 단벽-표면적(endwall-surface)보다 더 크다. 도 5 는 하나의 이런 대표적 실시예를 도시한다. 도 5는 또한 전도성 컨택들 (28 및 30)이 전도성 라인들 (32 및 34)의 부분을 개별적으로 포함하는 일 예제 실시예를 도시한다.대안적인 실시예 구성은 도면들 6-9 및 기판 단편 (10c)를 참고로 하여 다음에 설명되고 한쌍의 측면에서 대향하는 수직 강유전체 전계 효과 트랜지스터들 (14a, 14b)를 포함한다. 상기 설명된 실시예들로부터의 같은 번호들이 적절한 곳에 사용되며, 몇몇 구성 차이들은 접미사"a", "b" 및 “c”를 갖거나 또는 상이한 번호들을 갖고 표시된다. 절연 재료 (16)는 측면에서 수직의 강유전체 전계 효과 트랜지스터들 (14a 및 14b)의 쌍 사이에 있다. 트랜지스터들의 쌍은 절연 재료 (16)의 각각의 두개의 대향하는 측면의 가장자리들 (36) 위에 전이 금속 칼코겐 화합물 필름 (18)을 포함하고, 각각은 1 단일층 내지 7 단일층들의 측면 두께를 갖는다. 강유전체 게이트 유전체 필름 (20)이 각각의 전이 금속 칼코겐 화합물 필름 (18)의 측면에서 바깥쪽에 있다. 전도성 게이트 재료 (24)는 각각의 강유전체 게이트 유전체 필름(20)의 측면에서 바깥쪽에 있다. 전이 금속 칼코겐 화합물 필름들 (18)은 각각의 두개의 가장자리들 (36) 상에 전도성 게이트 재료 (24)의 높이에서 안쪽으로 및 높이에서 바깥쪽으로 연장된다.전도성 컨택(conductive contact)은 a) 전도성 게이트 재료의 높이에서 안쪽에, 또는 b) 전도성 게이트 재료의 높이에서 바깥쪽에 있는 각각의 전이 금속 칼코겐 화합물 필름들의 측면 외측벽(lateral outer sidewall)에 직접 맞닿는다. 도면들 6 및 8은 전도성 게이트 재료 (24)의 높이에서 바깥쪽에 있는 각각의 전이 금속 칼코겐 화합물 필름 (18)의 측면 외측벽 (29)에 직접 맞닿은 두개의 전도성 컨택들 (30a, 30b)을 도시한다. 도면들 6 및 9는 또한 전도성 게이트 재료 (24)의 높이에서 안쪽에 있는 각각의 전이 금속 칼코겐 화합물 필름 (18)의 측면 외측벽 (27)에 직접 맞닿은 두개의 전도성 컨택들 (28a, 28b)을 도시한다. 전도성 컨택들 (28a 및 28b)은 만약 이것이 연결되어 서로가 직접 전기적으로 결합되면 단일 또는 일원화된(unitary) 전도성 컨택으로 간주될 수 있거나, 또는 만약 그렇게 전기적으로 결합되지 않으면 두개의 개별 컨택들로 간주될 수 있다. 전도성 컨택들 (30a 및 30b)에 대하여 동일하게 적용한다. 그럼에도 불구하고, 기판들 (10 및 11)에 전도성 컨택들 (28 및 30)에 대하여 상기에서 설명된 임의의 속성들이 도면들 6-9 실시예들에서 사용될 수 있다.본 발명의 실시예들은 수직 전계 효과 트랜지스터들의 수직 스트링(vertical string)을 포함하고, 그리고 도면들 10-13을 참고하여 다음에서 설명된다. 상기 설명된 실시예들로부터의 같은 번호들이 적절한 곳에 사용되며, 몇몇 구성 차이들은 접미사(“d”)를 갖거나 또는 상이한 번호들을 갖고 표시된다. 도면들 10-13은 수직의 강유전체 전계 효과 트랜지스터들 (42) (예를 들어, 스트링 마다 세개만 도시되고 있음)의 수직 스트링들 (40) (예를 들어, 여섯개만 도시되고 있음)의 어레이를 포함하는 기판 단편 (10d)을 도시한다. 세개보다 더 많은 트랜지스터들이 스트링 마다 포함될 것이고, 여섯개 스트링들보다 더 많이 소정의 어레이내에 (즉, 서브-어레이를 포함하는) 있을 것이다. 더구나, 수직 스트링들 (40)은 도시된 나란한 배열외에 어레이될 수 있다. 일 예로서, 인접한 로우들 및/또는 컬럼들내 일부 또는 전부 수직 스트링들 (40)은 대각선으로 스태거될(stagger) (미도시) 수 있다. 논의가 단일 수직 스트링 (40)와 관련된 구성에 대하여 진행된다. 수직의 강유전체 전계 효과 트랜지스터들 (42)의 수직 스트링 (40)은 절연 코어 (16)를 포함한다. 전이 금속 칼코겐 화합물(transition metal dichalcogenide) 재료 (18)는 절연 코어 (16)를 둘러싸고 1 단일층(monolayer) 내지 7 단일층들의 측면의(lateral) 벽 두께를 갖는다. 강유전체 게이트 유전체 재료 (20)는 전이 금속 칼코겐 화합물 재료 (18)을 둘러싼다.유전체 재료 (46) 및 전도성 게이트 재료 (24)의 교번하는 티어들 (44)이 강유전체 게이트 유전체 재료 (20)을 둘러싼다. 예제 유전체들 (26)들은 재료 (12)의 조성물에 대하여 상기에서 설명된 임의의 재료들을 포함한다. 티어들 (44)은 임의의 선택된 두께를 가질 수 있고, 그리고 상이한 두께들을 가질 수 있다. 전이 금속 칼코겐 화합물 재료 (18), 및 강유전체 게이트 유전체 재료 (20)는 비록 티어들 (44)이지만 절연 코어 (16)를 따라서 높이에서 연장된다. 전이 금속 칼코겐 화합물 재료는 a) 전도성 게이트 재료 티어들의 높이에서 바깥쪽 (예를 들어, 재료 (24)를 포함하는 최상단 티어 (44)), 및 b) 전도성 게이트 재료 티어들의 높이에서 안쪽 (예를 들어, 재료 (24)를 포함하는 맨 밑바닥의 티어 (44)) 중 적어도 하나를 높이에서 너머 연장된다. 도면들 10-13은 높이에서 바깥쪽 및 높이에서 안쪽 전도성 게이트 재료 티어들 (44)의 각각을 높이에서 너머 연장되는 예시 실시예 전이 금속 칼코겐 화합물 재료 (18)를 도시한다. 그것과는 관계없이 및 일 실시예에서, 높이에서 바깥쪽 티어는 유전체 재료 (예를 들어, 재료 (46)를 포함하는 최상단 티어 (44))를 포함할 수 있고, 및 일 실시예에서 전이 금속 칼코겐 화합물 재료 (18)는 예를 들어 도시된 바와 같이 높이에서 바깥쪽 유전체 재료 티어 (44)를 높이에서 초과하여 연장될 수 있다. 일 실시예에서, 높이에서 안쪽 티어는 유전체 재료 (예를 들어, 재료 (46)를 포함하는 맨 밑바닥의 티어 (44))를 포함할 수 있고, 및 일 실시예에서 전이 금속 칼코겐 화합물 재료 (18)는 예를 들어 도시된 바와 같이 높이에서 안쪽 유전체 재료 티어 (44)를 높이에서 초과하여 연장될 수 있다.전도성 컨택(conductive contact)은 a) 전도성 게이트 재료의 바깥쪽 티어, 또는 b) 전도성 게이트 재료의 안쪽 티어를 높이에서 초과한 전이 금속 칼코겐 화합물 재료의 측면 외측벽(lateral outer sidewall)에 직접 맞닿는다. 도면들 10 및 12는 바깥쪽 전도성 게이트 재료 티어 (44)를 높이에서 초과한 전이 금속 칼코겐 화합물 재료 (18)의 측면 외측벽 (29)에 직접 맞닿은 전도성 컨택 (30)을 도시한다. 도면들 10 및 13은 또한 안쪽 전도성 게이트 재료 티어 (44)를 높이에서 초과한 전이 금속 칼코겐 화합물 재료 (18)의 측면 외측벽 (27)에 직접 맞닿은 다른 전도성 컨택 (28)을 도시한다. 도면들 1-5의 실시예들에 대하여 상기에서 설명된 임의의 속성들이 사용될 수 있다. 일 실시예에서, 수직 스트링 (40)은 예를 들어 그리고 단지 예시의 방식으로, U.S. 특허 번호. 7,898,850에 개시된 아키텍처에 비슷한 NAND 스트링으로 구성될 수 있다. 도 10-13 은 로우 및 컬럼 방식으로 어레이되고, 동시에 전도성 게이트 재료 (24)가 개별 티어들 (44)에 액세스 또는 워드 라인들 (48)을 포함하고 이는 적절한 유전체 재료 (33)에 의해 도시된 도면에서 서로에 대하여 전기적으로 절연된 예시 수직 스트링들 (40)을 도시한다. 예제들은 재료 (12)의 조성물에 대하여 상기에서 설명된 임의의 재료들을 포함한다. 전도성 컨택들 (28) 또는 전도성 컨택들 (30)은 일련의 감지/비트 라인들 (미도시)과 연결할 수 있다. 컨택들 (28 또는 30) 중 다른 것은 복수개의 이런 트랜지스터들의 로우들 및 컬럼들을 가로질러 소스/드레인들을 상호연결하는 전도성 플레이트-유사(plate-like) 구조 (미도시) 또는 상이한 셋의 라인들(미도시)와 연결할 수 있다. 그럼에도 불구하고, 소스/드레인들은 스트링(40)내 최상단 및 맨 밑바닥의 트랜지스터 구성 (42)의 상단 및 아래 전도성 게이트 재료 (24)에 있는 재료 (18)의 개별 부분들일 수 있다. 그럼에도 불구하고, 임의의 라인들은 임의의 적절한 방식으로 어레이될 수 있다. 일 예로서, 감지 라인들 (미도시)은 액세스 라인들에 수직으로 배향될 수 있고, 및 컨택들 (28 및 30)의 컬럼들 또는 로우들과 연결하는 라인들 (미도시)은 서로에 대하여 그리고 감지 라인들에 대하여 평행하게 이어질 수 있다.수직의 강유전체 전계 효과 트랜지스터들의 스트링들의 추가의 예시 실시예들이 도면들 14-17 및 기판 단편 (10e)를 참고로 하여 다음에 설명된다. 상기 설명된 실시예들로부터의 같은 번호들이 적절한 곳에 사용되며, 몇몇 구성 차이들은 접미사"e", "r" 및 “s”를 갖거나 또는 상이한 번호들을 갖고 표시된다. 도 14는 측면에서 대향하는 유전체 재료 (46r 및 46s) 및 측면에서 대향하는 전도성 게이트 재료 (24r 및 24s)의 교번하는 티어들 (44e)을 도시한다. 개별 티어들 (44e)내 측면에서 대향하는 전도성 게이트 재료 (24r 및 24s)은 해당 개별적인 티어 (44e)내 한쌍의 측면에서 대향하는 수직의 강유전체 전계 효과 트랜지스터들 (14r 및 14s) 중 하나의 개별 게이트를 포함한다. 절연 재료 (16)는 개별 쌍들의 트랜지스터들의 트랜지스터들 (42r 및 42s) 사이의 측면에서 티어들 (44e)를 통과하여 연장된다. 전이 금속 칼코겐 화합물 필름 (18)은 절연 재료 (16)와 측면에서 대향하는 전도성 게이트 재료 (24r 및 24s) 사이의 절연 재료 (16)의 각각의 두개의 대향하는 측면의 가장자리들 (36)상에서 티어들 (44e)을 통과하여 연장된다. 전이 금속 칼코겐 화합물 필름들 (18)은 개별적으로 1 단일층 내지 7 단일층들의 측면 두께를 가진다.전이 금속 칼코겐 화합물 필름들 (18)은 a) 측면에서 대향하는 전도성 게이트 재료 티어들의 높이에서 바깥쪽(예를 들어, 게이트 재료 (24r, 24s)를 포함하는 최상단 티어 (44e)), 및 b) 측면에서 대향하는 전도성 게이트 재료 티어들의 높이에서 안쪽 (예를 들어, 전도성 게이트 재료 (24r, 24s)를 포함하는 맨 밑바닥의 티어 (44e)) 중 적어도 하나를 높이에서 초과하여 연장된다. 강유전체 게이트 유전체 필름 (20)은 전이 금속 칼코겐 화합물 필름들 (18)과 측면에서 대향하는 전도성 게이트 재료 (24r 및 24s)사이의 개별 전이 금속 칼코겐 화합물 필름들 (18)의 각각의 두개의 대향하는 측면의 가장자리들 (35) 상에서 티어들 (44e)을 통과하여 연장된다.전도성 컨택은 a) 대향하는 전도성 게이트 재료의 바깥쪽 티어를 높이에서 초과하는 각각의 전이 금속 칼코겐 화합물 필름들, 또는 b) 대향하는 전도성 게이트 재료의 안쪽 티어를 높이에서 초과하는 각각의 전이 금속 칼코겐 화합물 필름들의 측면 외측벽에 직접 맞닿는다. 도면들 14 및 16는 대향하는 전도성 게이트 재료 (24r 및 24s)의 바깥쪽 티어 를 높이에서 초과하는 각각의 전이 금속 칼코겐 화합물 필름 (18)의 측면 외측벽 (29)에 직접 맞닿은 전도성 컨택 (30r 및 30s)를 도시한다. 도면들 14 및 17은 대향하는 전도성 게이트 재료 (24r 및 24s)의 안쪽 티어를 높이에서 초과하는 각각의 전이 금속 칼코겐 화합물 필름 (18)의 측면 외측벽 (27)에 직접 맞닿은 전도성 컨택 (28r 및 28s)를 도시한다. 도면들 6-9의 실시예들에 대하여 상기에서 설명된 임의의 속성들이 도면들 14-17의 실시예들에서 사용될 수 있다. 측면에서 대향하는 쌍들의 수직의 강유전체 전계 효과 트랜지스터들 (42r 및 42s)의 수평으로 인접한 수직 스트링들 (40e)로부터 절연된 전이 금속 칼코겐 화합물 필름들 (18r 및 18s)로 티어들 (44e)을 통과하여 연장되는 유전체 재료 (75)가 도시된다. 유전체 재료 (75)는 재료들 (20 및/또는 24r, 24s) (미도시)내로 및/또는 그것을 통과하여 연장될 수 있다. 예제 유전체들 (75)들은 재료 (12)의 조성물에 대하여 상기에서 설명된 임의의 재료들을 포함한다. 도면들 14-17은 유전체 재료 (33)가 상이한 스트링들 (40e)의 바로 인접한 전도성 게이트 재료 (24r 및 24s) 사이에 있는 예시 실시예가 도시한다. 도 18 일 적어도 일부 바로 측면에서 인접한 수직 스트링들 (40f)이 개별 티어들내 전도성 게이트 재료 (24f)의 공통 수평 연장되는 라인을 공유하고, 그렇게 함으로써 아마도 수평 밀도를 증가시키는 예시의 대안적인 실시예 기판 단편 (10f) (도 15의 기판 단편의 대응하는 단면에 있어서)을 도시한다. 상기 설명된 실시예들로부터의 유사한 번호들이 적절한 곳에 사용되며, 몇몇 구성 차이들은 접미사 f”를 갖고 표시된다. 대향하는 전도성 게이트 재료 (미도시)의 바깥쪽 또는 안쪽 티어들을 높이에서 초과하는 전이 금속 칼코겐 화합물 필름의 측벽에 직접 맞닿은 전도성 컨택들을 측면에서 분리 및 전기적으로 절연시키기 위한 유전체 절연(isolation) (미도시)이 제공될 수 있다.수직의 FeFET내 채널로서 1 단일층 내지 7 단일층들 두께인 수직의 전이 금속 칼코겐 화합물 재료 또는 필름의 사용은 강유전성의 유전체의 탈분극 경향을 줄일 수 있고, 및/또는 강유전성의 유전체와 채널 사이에 존재할 수 있는 부정적인 높은 전기장을 줄일 수 있다.결론일부 실시예들에서, 수직의 강유전체 전계 효과 트랜지스터 구성은 절연 코어(isolating core)를 포함한다. 전이 금속 칼코겐 화합물(transition metal dichalcogenide) 재료는 절연 코어를 둘러싸고 1 단일층(monolayer) 내지 7 단일층들의 측면 벽 두께를 갖는다. 강유전체 게이트 유전체 재료는 전이 금속 칼코겐 화합물 재료를 둘러싼다. 전도성 게이트 재료는 강유전체 게이트 유전체 재료를 둘러싼다. 전이 금속 칼코겐 화합물 재료는 전도성 게이트 재료의 높이에서 바깥쪽으로 및 높이에서 안쪽으로 연장된다. 전도성 컨택(conductive contact)은 a) 전도성 게이트 재료의 높이에서 안쪽에, 또는 b) 전도성 게이트 재료의 높이에서 바깥쪽에 있는 전이 금속 칼코겐 화합물 재료의 측면 외측벽(lateral outer sidewall)에 직접 맞닿는다.일부 실시예들에서, 한쌍의 수직의 강유전체 전계 효과 트랜지스터들을 포함하는 구성은 한쌍의 수직의 강유전체 전계 효과 트랜지스터들 사이의 측면에 절연 재료를 포함한다. 트랜지스터들의 쌍은 개별적으로 1 단일층 내지 7 단일층들의 측면 두께를 가지며 절연 재료의 각각의 두개의 대향하는 측면의 가장자리들 위에 전이 금속 칼코겐 화합물 필름을 포함한다. 강유전체 게이트 유전체 필름이 각각의 전이 금속 칼코겐 화합물 필름의 측면에서 바깥쪽에 있다. 전도성 게이트 재료는 각각의 강유전체 게이트 유전체 필름들의 측면에서 바깥쪽에 있다. 전이 금속 칼코겐 화합물 필름들은 두개의 가장자리들의 각각 상에서 전도성 게이트 재료의 높이에서 바깥쪽으로 및 높이에서 안쪽으로 연장된다. 전도성 컨택(conductive contact)은 a) 전도성 게이트 재료의 높이에서 안쪽에, 또는 b) 전도성 게이트 재료의 높이에서 바깥쪽에 있는 각각의 전이 금속 칼코겐 화합물 필름들의 측면 외측벽에 직접 맞닿는다.일부 실시예들에서, 수직의 강유전체 전계 효과 트랜지스터들 수직 스트링은 절연 코어(isolating core)를 포함한다. 전이 금속 칼코겐 화합물(transition metal dichalcogenide) 재료는 절연 코어를 둘러싸고 1 단일층(monolayer) 내지 7 단일층들의 측면 벽 두께를 갖는다. 강유전체 게이트 유전체 재료는 전이 금속 칼코겐 화합물 재료를 둘러싼다. 유전체 재료와 전도성 게이트 재료의 교번하는 티어들이 강유전체 게이트 유전체 재료를 둘러싼다. 전이 금속 칼코겐 화합물 재료 및 강유전체 재료는 티어들을 통과하여 절연 코어를 따라서 높이에서 연장된다. 전이 금속 칼코겐 화합물 재료는 a) 전도성 게이트 재료 티어들의 높이에서 바깥쪽, 및 b) 전도성 게이트 재료 티어들의 높이에서 안쪽 중 적어도 하나를 높이에서 초과하여 연장된다. 전도성 컨택(conductive contact)은 a) 전도성 게이트 재료의 바깥쪽 티어, 또는 b) 전도성 게이트 재료의 안쪽 티어를 높이에서 초과한 전이 금속 칼코겐 화합물 재료의 측면 외측벽에 직접 맞닿는다.일부 실시예들에서, 측면에서 대향하는 쌍들의 수직의 강유전체 전계 효과 트랜지스터들의 수직 스트링은 측면에서 대향하는 유전체 재료 및 측면에서 대향하는 전도성 게이트 재료의 교번하는 티어들을 포함한다. 개별 티어들내 측면에서 대향하는 전도성 게이트 재료는 해당 티어내 한쌍의 측면에서 대향하는 수직의 강유전체 전계 효과 트랜지스터들 중 하나의 개별 게이트를 포함한다. 절연 재료가 개별 쌍들의 트랜지스터들 사이의 측면에서 티어들을 통과하여 연장된다. 전이 금속 칼코겐 화합물 필름은 절연 재료와 측면에서 대향하는 전도성 게이트 재료 사이의 절연 재료의 각각의 두개의 대향하는 측면의 가장자리들 상에서 티어들을 통과하여 연장된다. 전이 금속 칼코겐 화합물 필름들은 개별적으로 1 단일층 내지 7 단일층들의 측면 두께를 가진다. 전이 금속 칼코겐 화합물 필름들은 a) 측면에서 대향하는 전도성 게이트 재료 티어들의 높이에서 바깥쪽, 및 b) 측면에서 대향하는 전도성 게이트 재료 티어들의 높이에서 안쪽 중 적어도 하나를 높이에서 초과하여 연장된다. 강유전체 게이트 유전체 필름은 전이 금속 칼코겐 화합물 필름들과 측면에서 대향하는 전도성 게이트 재료사이의 개별 전이 금속 칼코겐 화합물 필름들의 각각의 두개의 대향하는 측면의 가장자리들상에서 티어들을 통과하여 연장된다. 전도성 컨택은 a) 대향하는 전도성 게이트 재료의 바깥쪽 티어를 높이에서 초과하는 각각의 전이 금속 칼코겐 화합물 필름들, 또는 b) 대향하는 전도성 게이트 재료의 안쪽 티어를 높이에서 초과하는 각각의 전이 금속 칼코겐 화합물 필름들의 측면 외측벽에 직접 맞닿는다.상태에 따라, 여기에 개시된 주제는 구조적 및 체계적 특징들에 대해 보다 더 또는 보다 덜 특정적인 언어로 설명되어왔다. 그러나, 청구항들은 본 명세서에 개시된 수단이 대표적인 실시예들을 포함하므로, 도시되고 설명된 특정 특징들에 제한되지 않는다는 점이 이해되어야 한다. 따라서 청구항들은 문자 그대로 쓰여진 바와 같이 제공되며, 등가물들의 원칙에 따라 적절히 해석되는 것이다.